СПОСОБ ПОЛУЧЕНИЯ ОКСИДА АЛЮМИНИЯ, ДИСПЕРГИРУЕМОГО ПРИ рH БОЛЬШЕ 8

1. Способ получения оксида алюминия, включающий следующие стадии:
i) приобретение суспензии оксида алюминия;
ii) старение суспензий оксида алюминия, чтобы получить состаренную суспензию оксида алюминия, содержащую оксид алюминия с размером кристаллитов 38-450 Å (плоскость 120);
iii) добавление трикарбоновой кислоты в состаренную суспензию оксида алюминия, чтобы получить суспензию, модифицированную кислотой;
iv) старение суспензии, модифицированной кислотой, при температуре от 75°C до 125°C с получением целевой суспензии; и
v) распылительная сушка целевой суспензии,
причем способ отличается добавлением дикарбоновой кислоты либо на стадии iii) способа вместе с трикарбоновой кислотой, либо добавлением дикарбоновой кислоты в целевую суспензию после стадии iv), перед распылительной сушкой на стадии v).
2. Способ по п. 1, причем суспензия оксида алюминия содержит оксигидроксид алюминия, оксид алюминия, гидроксид алюминия или их смеси.
3. Способ по п. 2, причем суспензия оксида алюминия включает бемит, бейерит, гиббсит, гамма-оксид алюминия, переходные (дельта-тета) оксиды алюминия и их смеси.
4. Способ по любому из пп. 1-3, причем суспензия оксида алюминия имеет pH в интервале 6-10.
5. Способ по любому из пп. 1-4, причем суспензию оксида алюминия старят путем выдерживания при температуре 95-220°C в течение периода от 30 минут до 8 часов.
6. Способ по п. 5, причем после старения суспензия оксида алюминия предпочтительно включает оксид алюминия, имеющий размеры кристаллитов от 40Å до 180Å (плоскость 120), предпочтительно от 60Å до 140Å (плоскость 120).
7. Способ по любому из пп. 1-6, причем трикарбоновая кислота включает лимонную кислоту, изолимонную кислоту, аконитовую кислоту, трикарбаллиловую кислоту, тримезиновую кислоту и их смеси и/или производные.
8. Способ по любому из пп. 1-7, причем после добавления трикарбоновой кислоты (одной или вместе с дикарбоновой кислотой) pH суспензии, модифицированной кислотой, составляет от 1 до 6.
9. Способ по любому из пп. 1-8, причем суспензию, модифицированную кислотой, старят в течение периода от 10 минут до одного часа.
10. Способ по п. 9, причем суспензию, модифицированную кислотой, старят при температуре от 85°C до 115°C.
11. Способ по любому из пп. 1-10, причем дикарбоновая кислота включает малоновую кислоту, янтарную кислоту, глутаровую кислоту, адипиновую кислоту, пимелиновую кислоту, малеиновую кислоту, фумаровую кислоту, глутаконовую кислоту, муконовую кислоту, цитраконовую кислоту, мезаконовую кислоту или их смеси.
12. Способ по п. 10, причем дикарбоновую кислоту добавляют в состаренную суспензию оксида алюминия одновременно с трикарбоновой кислотой, предварительного смешав указанные кислоты.
13. Способ по п. 10, причем дикарбоновую кислоту добавляют в состаренную суспензию оксида алюминия после трикарбоновой кислоты.
14. Способ по п. 10, причем дикарбоновую кислоту добавляют в целевую суспензию.
15. Высокодиспергируемый оксид алюминия имеющий при pH больше 8 диспергируемость выше 90% и вязкость ниже 5 Па·с при 10 вес.% т.в.